(57)【要約】      （修正有）【課題】シール性、摺動性、摺動の繰り返しに対する耐久性、耐薬品性等の性能に優れたシリンジ用ガスケットを提供する。【解決手段】基材ガスケット１は、シリンジ内で薬液に接触し、摺動時にシリンジ内壁に接触しない接液部２と、摺動時にシリンジ内壁と接触する摺動部３と、プランジャーロッドが嵌合される嵌合穴４とを有する。接液部２及び摺動部３に不活性フィルム５が積層されており、不活性フィルム５をこのように配置し、更に該不活性フィルム５の摺動部３や接液部２の表面にポリマー鎖を形成することにより、ガスケット１の耐薬品性を向上するとともに、シール性、摺動性を両立できる。【選択図】図１
2015181910.tif 000002
【特許請求の範囲】
【請求項１】
積層された不活性フィルム表面にポリマー鎖が形成されているシリンジ用ガスケット。
【請求項２】
前記不活性フィルムは、テトラフルオロエチレン重合体、テトラフルオロエチレン・エチレン共重合体、変性テトラフルオロエチレン重合体、変性テトラフルオロエチレン・エチレン共重合体、クロロフルオロエチレン重合体からなる群より選択される少なくとも１種のフッ素樹脂、及び／又はオレフィン系樹脂からなるものである請求項１記載のシリンジ用ガスケット。
【請求項３】
前記ポリマー鎖は、前記不活性フィルム表面に重合開始点を形成する工程１と、前記重合開始点を起点にしてモノマーをラジカル重合させ、前記不活性フィルム表面にポリマー鎖を成長させる工程２とを含む表面改質方法により形成されるものである請求項１又は２記載のシリンジ用ガスケット。
【請求項４】
前記工程１は、前記不活性フィルム表面に光重合開始剤を吸着させ、又は更に３００〜４００ｎｍのＬＥＤ光を照射し、前記表面上の光重合開始剤から重合開始点を形成させるものである請求項３記載のシリンジ用ガスケット。
【請求項５】
前記ポリマー鎖は、光重合開始剤の存在下でモノマーをラジカル重合させ、前記不活性フィルム表面にポリマー鎖を成長させる工程Ｉを含む形成方法により形成されるものである請求項１又は２記載のシリンジ用ガスケット。
【請求項６】
前記ラジカル重合は、３００〜４００ｎｍのＬＥＤ光を照射する光ラジカル重合である請求項３〜５のいずれかに記載のシリンジ用ガスケット。
【請求項７】
前記光重合開始剤は、ベンゾフェノン系化合物及び／又はチオキサントン系化合物である請求項４〜６のいずれかに記載のシリンジ用ガスケット。
【請求項８】
不活性ガス雰囲気下又は真空脱気条件下で重合させる請求項３〜７のいずれかに記載のシリンジ用ガスケット。
【請求項９】
前記モノマーは、アクリル酸、アクリル酸エステル、アクリル酸アルカリ金属塩、アクリル酸アミン塩、メタクリル酸、メタクリル酸エステル、メタクリル酸アルカリ金属塩、メタクリル酸アミン塩、アクリロニトリル、アクリルアミド、メトキシエチルアクリレート、ヒドロキシエチルアクリレート、メトキシメチルアクリルアミド、ヒドロキシエチルアクリルアミド、ジメチルアクリルアミド、ジエチルアクリルアミド、イソプロピルアクリルアミド、アクリロイルモルホリン、メタクリルアミド、ジメチルメタクリルアミド、ジエチルメタクリルアミド、イソプロピルメタクリルアミド、ヒドロキシメタクリルアミド、メトキシエチルアクリルアミド、メタクリロイルモルホリン、メトキシメチルメタクリレート、及びヒドロキシエチルメタクリレートからなる群より選択される少なくとも１種である請求項３〜８のいずれかに記載のシリンジ用ガスケット。
【請求項１０】
前記モノマーは、フッ素含有モノマーである請求項３〜８のいずれかに記載のシリンジ用ガスケット。
【請求項１１】
前記フッ素含有モノマーは、フルオロ基含有モノマーである請求項１０記載のシリンジ用ガスケット。
【請求項１２】
前記フルオロ基含有モノマーは、フルオロアルキル基含有モノマーである請求項１１記載のシリンジ用ガスケット。
【請求項１３】
前記フルオロアルキル基含有モノマーは、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、及び３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）からなる群より選択される少なくとも１種である請求項１２記載のシリンジ用ガスケット。
【請求項１４】
前記フッ素含有モノマーは、フルオロアルキル基、フルオロアルキルエーテル基及び／又はジメチルシロキサン基を有するアクリレート又はメタクリレートである請求項１０記載のシリンジ用ガスケット。
【請求項１５】
前記フッ素含有モノマーは、（Ａ）下記式（７）で表される含フッ素エポキシ変性有機ケイ素化合物に、（Ｂ）（メタ）アクリル基を有する不飽和モノカルボン酸を付加反応させることにより得られる含フッ素（メタ）アクリル変性有機ケイ素化合物である請求項１０記載のシリンジ用ガスケット。
【化１】
2015181910.tif 000048
（Ｒｆ１１はフルオロアルキル構造又はフルオロポリエーテル構造を含む分子量１００〜４０，０００の一価又は二価の基である。Ｑ１１は少なくとも（ａ＋ｂ）個のＳｉ原子を有する（ａ＋ｂ）価の、シロキサン構造、非置換又はハロゲン置換のシルアルキレン構造、シルアリーレン構造又はこれらの２種以上の組み合せからなる連結基であり、環状構造をなしていてもよく、Ｑ１２は炭素数１〜２０の二価の炭化水素基であり、環状構造をなしていてもよく、途中エーテル結合又はエステル結合を含んでいてもよい。Ｒ１１〜Ｒ１３はそれぞれ独立に水素原子又は炭素数１〜１０の一価炭化水素基であり、これらの基の水素原子の一部又は全部がハロゲン原子で置換されていても良く、Ｒ１１とＲ１２が結合してこれらが結合している炭素原子と共に一つの環をなしていても良い。Ｒｆ１１が一価のときにはａ’は１であり、かつａは１〜６の整数であり、Ｒｆ１１が二価のときにはａは１であり、かつａ’は２である。ｂは１〜２０の整数である。）
【請求項１６】
前記式（７）において、Ｒｆ１１は、下記式；
−ＣｉＦ２ｉＯ−
（ｉは、単位毎に独立に、１〜６の整数である。）
で表される繰り返し単位を１〜５００個含む請求項１５記載のシリンジ用ガスケット。
【請求項１７】
前記式（７）において、Ｑ１１は、下記式で表される請求項１５又は１６記載のシリンジ用ガスケット。
【化２】
2015181910.tif 000049
（式中のａ、ｂは前記と同一である。ａ個及びｂ個の各ユニットの並びはランダムであり、ａ個及びｂ個の各ユニットの破線で示される結合手は、Ｒｆ１１又は下記式で示される基と結合する。）
【化３】
2015181910.tif 000050
（Ｑ１２、Ｒ１１〜Ｒ１３は式（７）で定義した通りである。）
【請求項１８】
前記式（７）において、Ｒｆ１１は、下記式（８）で表される請求項１５〜１７のいずれかに記載のシリンジ用ガスケット。
【化４】
2015181910.tif 000051
（Ｒｆ’１１は二価の分子量３００〜３０，０００のパーフルオロポリエーテル基であり、途中分岐を含んでいても良い。Ｑ１３は二価の有機基であり、酸素原子、窒素原子、フッ素原子又はケイ素原子を含んでいてもよく、また、環状構造又は不飽和結合を有する基であってもよい。Ｑｆ１１はＱ１３又はフッ素原子である。Ｔは、下記式（９）
【化５】
2015181910.tif 000052
（Ｒ１１〜Ｒ１３、Ｑ１２、ａ、ｂは式（７）で定義した通りであり、Ｑ１４は少なくとも（ａ＋ｂ）個のＳｉ原子を有する（ａ＋ｂ）価のシロキサン構造、非置換又はハロゲン置換のシルアルキレン構造、シルアリーレン構造又はこれらの２種以上の組み合せからなる連結基である。）
で表される連結基であり、ｖは０〜５の整数であり、なおかつＱｆ１１がフッ素原子のときｖ＝０である。）
【請求項１９】
前記フッ素含有モノマーは、下記式で示される含フッ素エポキシ変性有機ケイ素化合物及び下記式で示される含フッ素（メタ）アクリル変性有機ケイ素化合物の混合物である請求項１５〜１８のいずれかに記載のシリンジ用ガスケット。
【化６】
2015181910.tif 000053
（式中、ｂ’１＋ｂ’２は２〜６．５であり、Ｒｆ’１２は下記の基である。）
【化７】
2015181910.tif 000054
（式中、ｎ１は２〜１００である。）
【請求項２０】
前記フッ素含有モノマーは、下記式；
（Ｒｆ２１Ｒ２１ＳｉＯ）（ＲＡＲ２１ＳｉＯ）ｈ
（式中、Ｒ２１は水素原子、メチル基、エチル基、プロピル基又はフェニル基であり、Ｒｆ２１はフッ素原子を含有する有機基であり、ＲＡは（メタ）アクリル基を含有する有機基であり、ｈはｈ≧２である。）
で表される環状シロキサンからなり、１分子中にＦ原子を３個以上及びＳｉ原子を３個以上含有する多官能（メタ）アクリレート化合物である請求項１０記載のシリンジ用ガスケット。
【請求項２１】
前記ＲＡのＳｉ原子への結合部位が、Ｓｉ−Ｏ−Ｃ結合である請求項２０記載のシリンジ用ガスケット。
【請求項２２】
前記Ｒｆ２１が、ＣｔＦ２ｔ＋１（ＣＨ２）ｕ−（ｔは１〜８の整数、ｕは２〜１０の整数である。）で示される基又はパーフルオロポリエーテル置換アルキル基である請求項２０又は２１記載のシリンジ用ガスケット。
【請求項２３】
前記フッ素含有モノマーは、赤外線吸収スペクトルの１０４５ｃｍ−１付近と１１８０ｃｍ−１付近に強い吸収ピークを持ち、８０６ｃｍ−１付近と１７２０ｃｍ−１付近に吸収ピークを持ち、１５３２ｃｍ−１付近に弱い吸収ピークを持ち、３３５０ｃｍ−１付近にブロードな弱い吸収ピークを持つ請求項１０〜２２のいずれかに記載のシリンジ用ガスケット。
【請求項２４】
前記フッ素含有モノマーは、Ｃｈｌｏｒｏｆｏｒｍ−ｄ溶液での１３Ｃ  ＮＭＲスペクトルにおいて、化学シフトが１３．０１、１４．６３、２３．０４、４０．１３、５０．６５、６３．５４、６８．９７、７３．７６、７６．７４、７７．０６、７７．３８、１１３．２１、１１４．１１、１１６．９６、１１７．７２、１１８．４７、１２８．０６、１３１．３８、１５６．４６、１６６．０２ｐｐｍ付近にシグナルを持つ請求項１０〜２３のいずれかに記載のシリンジ用ガスケット。
【請求項２５】
前記フッ素含有モノマーは、Ｃｈｌｏｒｏｆｏｒｍ−ｄ溶液での１Ｈ  ＮＭＲスペクトルにおいて、化学シフトが３．４０、３．４１、３．４９、３．６０、５．２６、５．５８、６．１２、６．１４、６．４０、６．４２、６．４６ｐｐｍ付近にシグナルを持つ請求項１０〜２４のいずれかに記載のシリンジ用ガスケット。
【請求項２６】
前記モノマーは、フッ素含有ウレタン（メタ）アクリレートモノマーである請求項３〜８のいずれかに記載のシリンジ用ガスケット。
【請求項２７】
前記フッ素含有ウレタン（メタ）アクリレートモノマーが下記式（１０）で表される請求項２６記載のシリンジ用ガスケット。
【化８】
2015181910.tif 000055
（式（１０）中、Ｘは、同一又は異なって、ウレタン（メタ）アクリレート基を表す。ｐ、ｑは、同一又は異なって、１以上の整数を表す。）
【請求項２８】
前記フッ素含有（メタ）アクリレートモノマーが、多官能（メタ）アクリレート基を有する請求項２７記載のシリンジ用ガスケット。
【請求項２９】
前記フッ素含有（メタ）アクリレートモノマーが、２〜４官能（メタ）アクリレート基を有する請求項２７記載のシリンジ用ガスケット。
【請求項３０】
前記モノマーは、側鎖にカルボキシベタイン基、スルホキシベタイン基又はホスホベタイン基を含む双性イオン性モノマーである請求項３〜８のいずれかに記載のシリンジ用ガスケット。
【請求項３１】
前記モノマーは、２−（メタ）アクリロイルオキシエチルホスホリルコリン、２−（メタ）アクリロイルオキシエチルカルボキシベタイン、及び２−（メタ）アクリロイルオキシエチルスルホベタインからなる群より選択される少なくとも１種である請求項３〜８のいずれかに記載のシリンジ用ガスケット。
【請求項３２】
前記モノマー（液体）又はそれらの溶液が重合禁止剤を含むもので、該重合禁止剤の存在下で重合させる請求項３〜３１のいずれかに記載のシリンジ用ガスケット。
【請求項３３】
前記重合禁止剤が４−メチルフェノールである請求項３２記載のシリンジ用ガスケット。
【請求項３４】
前記ポリマー鎖の長さは、１０〜５００００ｎｍである請求項１〜３３のいずれかに記載のシリンジ用ガスケット。
【発明の詳細な説明】
【技術分野】
【０００１】
本発明は、シリンジ用ガスケットに関する。
【背景技術】
【０００２】
シール状態を維持しながら摺動する部分、例えば、注射器のプランジャーに一体化されてプランジャーとシリンジのシールを行うガスケットには、シール性を重視し、ゴム等の弾性体が使用されているが、摺動性に若干問題がある（特許文献１参照）。そのため、摺動面にシリコーンオイルなどの摺動性改良剤を塗布しているが、最近上市されているバイオ製剤にシリコーンオイルが悪影響を及ぼす可能性が指摘されている。一方、摺動性改良剤を塗布していないガスケットは摺動性に劣るため、投与の際にプランジャーを円滑に押せずに脈動し、注入量が不正確になる、患者に苦痛を与えるなどの問題が生じる。
【０００３】
また、このようなシリンジ用ガスケットには、架橋用の各種添加剤が添加された架橋ゴムが一般的に使用されており、該添加剤またはその熱分解物は、ごく少量ではあるが薬液と接触することで薬液中へと移行することがある。そのため、移行した添加剤等が薬液の効果および安定性に悪影響を与えるという問題もある。
【０００４】
このように、シリンジ用ガスケットには、シール性及び摺動性の相反する性能、更には耐薬品性も確保することが要求され、種々の検討がなされている。例えば、自己潤滑性を有するＰＴＦＥフィルムを被覆する技術が提案されているが（特許文献２参照）、ＰＴＦＥフィルムを被覆した製品を、摺動などが繰り返され耐久性が要求される用途に適用することについて、信頼性の不安もある。
【先行技術文献】
【特許文献】
【０００５】
【特許文献１】特開２００４−２９８２２０号公報
【特許文献２】特開２０１０−１４２５７３号公報
【発明の概要】
【発明が解決しようとする課題】
【０００６】
本発明は、前記課題を解決し、シール性、摺動性、摺動の繰り返しに対する耐久性、耐薬品性等の性能に優れたシリンジ用ガスケットを提供することを目的とする。
【課題を解決するための手段】
【０００７】
本発明は、積層された不活性フィルム表面にポリマー鎖が形成されているシリンジ用ガスケットに関する。
【０００８】
前記不活性フィルムは、テトラフルオロエチレン重合体、テトラフルオロエチレン・エチレン共重合体、変性テトラフルオロエチレン重合体、変性テトラフルオロエチレン・エチレン共重合体、クロロフルオロエチレン重合体からなる群より選択される少なくとも１種のフッ素樹脂、及び／又はオレフィン系樹脂からなるものであることが好ましい。
【０００９】
前記ポリマー鎖は、前記不活性フィルム表面に重合開始点を形成する工程１と、前記重合開始点を起点にしてモノマーをラジカル重合させ、前記不活性フィルム表面にポリマー鎖を成長させる工程２とを含む表面改質方法により形成されるものであることが好ましい。
【００１０】
前記工程１は、前記不活性フィルム表面に光重合開始剤を吸着させ、又は更に３００〜４００ｎｍのＬＥＤ光を照射し、前記表面上の光重合開始剤から重合開始点を形成させるものであることが好ましい。
【００１１】
前記ポリマー鎖は、光重合開始剤の存在下でモノマーをラジカル重合させ、前記不活性フィルム表面にポリマー鎖を成長させる工程Ｉを含む形成方法により形成されるものであることが好ましい。
【００１２】
前記ラジカル重合は、３００〜４００ｎｍのＬＥＤ光を照射する光ラジカル重合であることが好ましい。
前記光重合開始剤は、ベンゾフェノン系化合物及び／又はチオキサントン系化合物であることが好ましい。
不活性ガス雰囲気下又は真空脱気条件下で重合させることが好ましい。
【００１３】
前記モノマーは、アクリル酸、アクリル酸エステル、アクリル酸アルカリ金属塩、アクリル酸アミン塩、メタクリル酸、メタクリル酸エステル、メタクリル酸アルカリ金属塩、メタクリル酸アミン塩、アクリロニトリル、アクリルアミド、メトキシエチルアクリレート、ヒドロキシエチルアクリレート、メトキシメチルアクリルアミド、ヒドロキシエチルアクリルアミド、ジメチルアクリルアミド、ジエチルアクリルアミド、イソプロピルアクリルアミド、アクリロイルモルホリン、メタクリルアミド、ジメチルメタクリルアミド、ジエチルメタクリルアミド、イソプロピルメタクリルアミド、ヒドロキシメタクリルアミド、メトキシエチルアクリルアミド、メタクリロイルモルホリン、メトキシメチルメタクリレート、及びヒドロキシエチルメタクリレートからなる群より選択される少なくとも１種であることが好ましい。
【００１４】
前記モノマーは、フッ素含有モノマーであることが好ましい。
前記フッ素含有モノマーは、フルオロ基含有モノマーであることが好ましい。
前記フルオロ基含有モノマーは、フルオロアルキル基含有モノマーであることが好ましい。
【００１５】
前記フルオロアルキル基含有モノマーは、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、及び３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）からなる群より選択される少なくとも１種であることが好ましい。
【００１６】
前記フッ素含有モノマーは、フルオロアルキル基、フルオロアルキルエーテル基及び／又はジメチルシロキサン基を有するアクリレート又はメタクリレートであることが好ましい。
【００１７】
前記フッ素含有モノマーは、（Ａ）下記式（７）で表される含フッ素エポキシ変性有機ケイ素化合物に、（Ｂ）（メタ）アクリル基を有する不飽和モノカルボン酸を付加反応させることにより得られる含フッ素（メタ）アクリル変性有機ケイ素化合物であることが好ましい。
【化１】
2015181910.tif 000003
（Ｒｆ１１はフルオロアルキル構造又はフルオロポリエーテル構造を含む分子量１００〜４０，０００の一価又は二価の基である。Ｑ１１は少なくとも（ａ＋ｂ）個のＳｉ原子を有する（ａ＋ｂ）価の、シロキサン構造、非置換又はハロゲン置換のシルアルキレン構造、シルアリーレン構造又はこれらの２種以上の組み合せからなる連結基であり、環状構造をなしていてもよく、Ｑ１２は炭素数１〜２０の二価の炭化水素基であり、環状構造をなしていてもよく、途中エーテル結合又はエステル結合を含んでいてもよい。Ｒ１１〜Ｒ１３はそれぞれ独立に水素原子又は炭素数１〜１０の一価炭化水素基であり、これらの基の水素原子の一部又は全部がハロゲン原子で置換されていても良く、Ｒ１１とＲ１２が結合してこれらが結合している炭素原子と共に一つの環をなしていても良い。Ｒｆ１１が一価のときにはａ’は１であり、かつａは１〜６の整数であり、Ｒｆ１１が二価のときにはａは１であり、かつａ’は２である。ｂは１〜２０の整数である。）
【００１８】
前記式（７）において、Ｒｆ１１は、下記式；
−ＣｉＦ２ｉＯ−
（ｉは、単位毎に独立に、１〜６の整数である。）
で表される繰り返し単位を１〜５００個含むことが好ましい。
【００１９】
前記式（７）において、Ｑ１１は、下記式で表されることが好ましい。
【化２】
2015181910.tif 000004
（式中のａ、ｂは前記と同一である。ａ個及びｂ個の各ユニットの並びはランダムであり、ａ個及びｂ個の各ユニットの破線で示される結合手は、Ｒｆ１１又は下記式で示される基と結合する。）
【化３】
2015181910.tif 000005
（Ｑ１２、Ｒ１１〜Ｒ１３は式（７）で定義した通りである。）
【００２０】
前記式（７）において、Ｒｆ１１は、下記式（８）で表されることが好ましい。
【化４】
2015181910.tif 000006
（Ｒｆ’１１は二価の分子量３００〜３０，０００のパーフルオロポリエーテル基であり、途中分岐を含んでいても良い。Ｑ１３は二価の有機基であり、酸素原子、窒素原子、フッ素原子又はケイ素原子を含んでいてもよく、また、環状構造又は不飽和結合を有する基であってもよい。Ｑｆ１１はＱ１３又はフッ素原子である。Ｔは、下記式（９）
【化５】
2015181910.tif 000007
（Ｒ１１〜Ｒ１３、Ｑ１２、ａ、ｂは式（７）で定義した通りであり、Ｑ１４は少なくとも（ａ＋ｂ）個のＳｉ原子を有する（ａ＋ｂ）価のシロキサン構造、非置換又はハロゲン置換のシルアルキレン構造、シルアリーレン構造又はこれらの２種以上の組み合せからなる連結基である。）
で表される連結基であり、ｖは０〜５の整数であり、なおかつＱｆ１１がフッ素原子のときｖ＝０である。）
【００２１】
前記フッ素含有モノマーは、下記式で示される含フッ素エポキシ変性有機ケイ素化合物及び下記式で示される含フッ素（メタ）アクリル変性有機ケイ素化合物の混合物であることが好ましい。
【化６】
2015181910.tif 000008
（式中、ｂ’１＋ｂ’２は２〜６．５であり、Ｒｆ’１２は下記の基である。）
【化７】
2015181910.tif 000009
（式中、ｎ１は２〜１００である。）
【００２２】
前記フッ素含有モノマーは、下記式；
（Ｒｆ２１Ｒ２１ＳｉＯ）（ＲＡＲ２１ＳｉＯ）ｈ
（式中、Ｒ２１は水素原子、メチル基、エチル基、プロピル基又はフェニル基であり、Ｒｆ２１はフッ素原子を含有する有機基であり、ＲＡは（メタ）アクリル基を含有する有機基であり、ｈはｈ≧２である。）
で表される環状シロキサンからなり、１分子中にＦ原子を３個以上及びＳｉ原子を３個以上含有する多官能（メタ）アクリレート化合物であることが好ましい。
【００２３】
前記ＲＡのＳｉ原子への結合部位が、Ｓｉ−Ｏ−Ｃ結合であることが好ましい。
【００２４】
前記Ｒｆ２１が、ＣｔＦ２ｔ＋１（ＣＨ２）ｕ−（ｔは１〜８の整数、ｕは２〜１０の整数である。）で示される基又はパーフルオロポリエーテル置換アルキル基であることが好ましい。
【００２５】
前記フッ素含有モノマーは、赤外線吸収スペクトルの１０４５ｃｍ−１付近と１１８０ｃｍ−１付近に強い吸収ピークを持ち、８０６ｃｍ−１付近と１７２０ｃｍ−１付近に吸収ピークを持ち、１５３２ｃｍ−１付近に弱い吸収ピークを持ち、３３５０ｃｍ−１付近にブロードな弱い吸収ピークを持つことが好ましい。
【００２６】
前記フッ素含有モノマーは、Ｃｈｌｏｒｏｆｏｒｍ−ｄ溶液での１３Ｃ  ＮＭＲスペクトルにおいて、化学シフトが１３．０１、１４．６３、２３．０４、４０．１３、５０．６５、６３．５４、６８．９７、７３．７６、７６．７４、７７．０６、７７．３８、１１３．２１、１１４．１１、１１６．９６、１１７．７２、１１８．４７、１２８．０６、１３１．３８、１５６．４６、１６６．０２ｐｐｍ付近にシグナルを持つことが好ましい。
【００２７】
前記フッ素含有モノマーは、Ｃｈｌｏｒｏｆｏｒｍ−ｄ溶液での１Ｈ  ＮＭＲスペクトルにおいて、化学シフトが３．４０、３．４１、３．４９、３．６０、５．２６、５．５８、６．１２、６．１４、６．４０、６．４２、６．４６ｐｐｍ付近にシグナルを持つことが好ましい。
【００２８】
前記モノマーは、フッ素含有ウレタン（メタ）アクリレートモノマーであることが好ましい。
【００２９】
前記フッ素含有ウレタン（メタ）アクリレートモノマーが下記式（１０）で表されることが好ましい。
【化８】
2015181910.tif 000010
（式（１０）中、Ｘは、同一又は異なって、ウレタン（メタ）アクリレート基を表す。ｐ、ｑは、同一又は異なって、１以上の整数を表す。）
【００３０】
前記フッ素含有（メタ）アクリレートモノマーが、多官能（メタ）アクリレート基を有することが好ましい。
前記フッ素含有（メタ）アクリレートモノマーが、２〜４官能（メタ）アクリレート基を有することが好ましい。
【００３１】
前記モノマーは、側鎖にカルボキシベタイン基、スルホキシベタイン基又はホスホベタイン基を含む双性イオン性モノマーであることが好ましい。
【００３２】
前記モノマーは、２−（メタ）アクリロイルオキシエチルホスホリルコリン、２−（メタ）アクリロイルオキシエチルカルボキシベタイン、及び２−（メタ）アクリロイルオキシエチルスルホベタインからなる群より選択される少なくとも１種であることが好ましい。
【００３３】
前記モノマー（液体）又はそれらの溶液が重合禁止剤を含むもので、該重合禁止剤の存在下で重合させることが好ましい。
【００３４】
前記重合禁止剤が４−メチルフェノールであることが好ましい。
【００３５】
前記ポリマー鎖の長さは、１０〜５００００ｎｍであることが好ましい。
【発明の効果】
【００３６】
本発明によれば、積層された不活性フィルム表面にポリマー鎖が形成されているシリンジ用ガスケットであるので、シール性、摺動性、摺動の繰り返しに対する耐久性、耐薬品性等の性能に優れたシリンジ用ガスケットを提供できる。
【図面の簡単な説明】
【００３７】
【図１】本発明のシリンジ用ガスケットにおけるポリマー鎖を形成する基材ガスケットを示す断面模式図の一例である。
【図２】実施例５で用いられるフルオロ基含有モノマー液（信越化学工業社製：ＫＹ−１２０３）の赤外線吸収スペクトルである。
【図３】実施例５で用いられるフルオロ基含有モノマー液（信越化学工業社製：ＫＹ−１２０３）の１３Ｃ−ＮＭＲスペクトルである。
【図４】実施例５で用いられるフルオロ基含有モノマー液（信越化学工業社製：ＫＹ−１２０３）の１Ｈ−ＮＭＲスペクトルである。
【発明を実施するための形態】
【００３８】
本発明のシリンジ用ガスケットは、積層された不活性フィルム表面にポリマー鎖が形成されているもの、すなわち、基材となる各種ゴム等の表面にフッ素フィルム等の不活性フィルムを積層し、更に積層した該不活性フィルムの表面にポリマー鎖を形成したものである。
【００３９】
不活性フィルムが積層された各種ゴム等のフィルム表面上にポリマー鎖を形成することで、良好な耐薬品性が確保されると同時に、ポリマー鎖により、摺動性、シール性を改善できる。
【００４０】
以下、本発明の実施形態の一例を説明する。
【００４１】
本発明のシリンジ用ガスケットは、前記構成を有するものであれば特に限定されず、例えば、接液部及び摺動部に不活性フィルムが積層され、かつ該不活性フィルム表面の一部又は全部（摺動部に積層されている不活性フィルム表面等）にポリマー鎖が形成されているガスケット等が挙げられる。このようなシリンジ用ガスケットは、接液部及び摺動部に不活性フィルムが積層された基材ガスケットに対し、当該不活性フィルム表面にポリマー鎖を形成する製法、等により、製造される。
【００４２】
基材ガスケットは特に限定されず、例えば、摺動部や接液部等に不活性フィルムが積層された公知の形状・構造のものを使用できる。
【００４３】
図１に、基材ガスケットの一例の断面模式図を示す。
図１において、基材ガスケット１は、シリンジ内で薬液に接触し、摺動時にシリンジ内壁に接触しない接液部２と、摺動時にシリンジ内壁と接触する摺動部３と、プランジャーロッドが嵌合される嵌合穴４とを有する。
【００４４】
接液部２及び摺動部３に不活性フィルム５が積層されており、図１では凸部を有する接液部２の一例が示されている。不活性フィルム５をこのように配置し、更に該不活性フィルム５の摺動部３や接液部２の表面にポリマー鎖（図示せず）を形成することにより、ガスケット１の耐薬品性を向上するとともに、シール性、摺動性を両立できる。
【００４５】
不活性フィルム５が積層された基材ガスケット１の構成材料としては、加硫成形ゴム又は成形後の熱可塑性エラストマーが用いられ、上記加硫ゴム、上記熱可塑性エラストマーとしては、二重結合に隣接する炭素原子（アリル位の炭素原子）を有するものが好適に使用される。
【００４６】
ゴムとしては、スチレンブタジエンゴム、ブタジエンゴム、イソプレンゴム、天然ゴム、脱タンパク天然ゴムなどのジエン系ゴム、及びイソプレンユニットを不飽和度として数パーセント含むブチルゴム、ハロゲン化ブチルゴムなどが挙げられる。ブチルゴム、ハロゲン化ブチルゴムの場合、加硫ゴムからの抽出物が少なくなる点から、トリアジンによる架橋ゴムが好ましい。この場合、受酸剤を含んでもよく、好適な受酸剤としては、ハイドロタルサイト、炭酸マグネシウムが挙げられる。
【００４７】
他のゴムの場合は、硫黄加硫が好ましい。その場合、硫黄加硫で一般に使用されている加硫促進剤、酸化亜鉛、フィラー、シランカップリング剤などの配合剤を添加してもよい。フィラーとしては、カーボンブラック、シリカ、クレー、タルク、炭酸カルシウムなどを好適に使用できる。
【００４８】
なお、ゴムの加硫条件は適宜設定すれば良く、ゴムの加硫温度は、好ましくは１５０℃以上、より好ましくは１７０℃以上、更に好ましくは１７５℃以上である。
【００４９】
熱可塑性エラストマーとしては、例えば、可塑性成分（ハードセグメント）の集まりが架橋点の役割を果たすことにより常温でゴム弾性を有する高分子化合物（スチレン−ブタジエンスチレン共重合体などの熱可塑性エラストマー（ＴＰＥ）など）；熱可塑性成分及びゴム成分が混合され架橋剤によって動的架橋が行われたゴム弾性を有する高分子化合物（スチレン系ブロック共重合体又はオレフィン系樹脂と、架橋されたゴム成分とを含むポリマーアロイなどの熱可塑性エラストマー（ＴＰＶ）など）が挙げられる。
【００５０】
また、他の好適な熱可塑性エラストマーとして、ナイロン、ポリエステル、ウレタン、ポリプロピレン、及びそれらの動的架橋熱可塑性エラストマーが挙げられる。動的架橋熱可塑性エラストマーの場合、ハロゲン化ブチルゴムを熱可塑性エラストマー中で動的架橋したものが好ましい。この場合の熱可塑性エラストマーは、ナイロン、ウレタン、ポリプロピレン、ＳＩＢＳ（スチレン−イソブチレン−スチレンブロック共重合体）などが好ましい。
【００５１】
不活性フィルム５としては、特に限定されないが、テトラフルオロエチレン重合体（ＰＴＦＥ）、テトラフルオロエチレン・エチレン共重合体（ＥＴＦＥ）、変性テトラフルオロエチレン重合体、変性テトラフルオロエチレン・エチレン共重合体、クロロフルオロエチレン重合体（ＰＣＴＦＥ）等のフッ素樹脂；オレフィン系樹脂、等が好ましい。また、良好な耐薬品性が得られるという点から、ＰＴＦＥ、ＥＴＦＥ、ＰＣＴＦＥ、オレフィン系樹脂がより好ましく、ＰＴＦＥが特に好ましい。
【００５２】
オレフィン系樹脂としては、ポリエチレン、エチレン−プロピレン共重合体、エチレン−プロピレン−非共役ジエン共重合体、エチレン−ブテン共重合体、エチレン−ヘキセン共重合体、エチレン−オクテン共重合体、エチレン−酢酸ビニル共重合体、エチレン−ビニルアルコール共重合体、エチレン−エチルアクリレート共重合体、塩素化ポリエチレン等のポリエチレン系樹脂、ポリプロピレン、プロピレン−エチレンランダム共重合体、プロピレン−エチレンブロック共重合体、塩素化ポリプロピレン等のポリプロピレン系樹脂、ポリブテン、ポリイソブチレン、ポリメチルペンテン、環状オレフィンの共重合体等が挙げられ、ポリエチレン（特に超高分子量ポリエチレン（ＵＨＭＷＰＥ））が好ましい。なお、オレフィン系樹脂は、フッ素を含んでいてもよい。
【００５３】
不活性フィルム５の厚みは基材ガスケット１の形状やサイズに合わせて適宜調整すればよいが、５０〜２００μｍであることが好ましい。
【００５４】
不活性フィルム５は、ゴム等との接着性を高める処理を行うことが好ましい。接着性を高める処理としては、化学処理法、フィルムの表面を粗面化する処理や、これらを組み合わせたものが挙げられ、具体例としては、ナトリウム処理、グロー放電処理、大気圧下又は真空下でのプラズマ処理（放電処理）、エキシマレーザー処理（放電処理）、イオンビーム処理が挙げられる。
【００５５】
本発明のシリンジ用ガスケットは、例えば、前記基材ガスケットにおける不活性フィルム表面に重合開始点を形成する工程１と、前記重合開始点を起点にしてモノマーをラジカル重合させ、前記不活性フィルム表面にポリマー鎖を成長させる工程２とを含む表面改質方法により、不活性フィルム表面にポリマー鎖を形成できる。
【００５６】
工程１では、基材ガスケットの不活性フィルム表面に重合開始点が形成される。例えば、前記工程１は、前記不活性フィルムの表面に光重合開始剤を吸着させて重合開始点を形成すること、前記不活性フィルムの表面に光重合開始剤を吸着させて更に３００〜４００ｎｍのＬＥＤ光を照射し、該表面上の光重合開始剤から重合開始点を形成させること、等により実施できる。
【００５７】
光重合開始剤としては、例えば、カルボニル化合物、テトラエチルチウラムジスルフィドなどの有機硫黄化合物、過硫化物、レドックス系化合物、アゾ化合物、ジアゾ化合物、ハロゲン化合物、光還元性色素などが挙げられ、なかでも、カルボニル化合物が好ましい。
【００５８】
光重合開始剤としてのカルボニル化合物としては、ベンゾフェノン及びその誘導体（ベンゾフェノン系化合物）が好ましく、例えば、下記式で表されるベンゾフェノン系化合物を好適に使用できる。
【化９】
2015181910.tif 000011
（式において、Ｒ１〜Ｒ５及びＲ１′〜Ｒ５′は、同一若しくは異なって、水素原子、アルキル基、ハロゲン（フッ素、塩素、臭素、ヨウ素）、水酸基、１〜３級アミノ基、メルカプト基、又は酸素原子、窒素原子、硫黄原子を含んでもよい炭化水素基を表し、隣り合う任意の２つが互いに連結し、それらが結合している炭素原子と共に環構造を形成してもよい。）
【００５９】
ベンゾフェノン系化合物の具体例としては、ベンゾフェノン、キサントン、９−フルオレノン、２，４−ジクロロベンゾフェノン、ｏ−ベンゾイル安息香酸メチル、４，４′−ビス（ジメチルアミノ）ベンゾフェノン、４，４′−ビス（ジエチルアミノ）ベンゾフェノンなどが挙げられる。なかでも、良好にポリマーブラシが得られるという点から、ベンゾフェノン、キサントン、９−フルオレノンが特に好ましい。
ベンゾフェノン系化合物として、フルオロベンゾフェノン系化合物も好適に使用でき、２，３，４，５，６−ペンタフルオロベンゾフェノン、デカフルオロベンゾフェノンなどが挙げられる。
【００６０】
光重合開始剤としては、重合速度が速い点、及びゴムなどに吸着及び／又は反応し易い点から、チオキサントン系化合物も好適に使用可能である。例えば、下記式で表される化合物を好適に使用できる。
【化１０】
2015181910.tif 000012
（式において、Ｒ６〜Ｒ９及びＲ６′〜Ｒ９′は、同一若しくは異なって、水素原子、ハロゲン原子、アルキル基、環状アルキル基、アリール基、アルケニル基、アルコキシ基、又はアリールオキシ基を表す。）
【００６１】
上記式で示されるチオキサントン系化合物としては、チオキサントン、２−イソプロピルチオキサントン、４−イソプロピルチオキサントン、２，３−ジエチルチオキサントン、２，４−ジエチルチオキサントン、２，４−ジクロロチオキサントン、２−メトキシチオキサントン、１−クロロ−４−プロポキシチオキサントン、２−シクロヘキシルチオキサントン、４−シクロヘキシルチオキサントン、２−ビニルチオキサントン、２，４−ジビニルチオキサントン、２，４−ジフェニルチオキサントン、２−ブテニル−４−フェニルチオキサントン、２−メトキシチオキサントン、２−ｐ−オクチルオキシフェニル−４−エチルチオキサントンなどが挙げられる。なかでも、Ｒ６〜Ｒ９及びＲ６′〜Ｒ９′のうちの１〜２個、特に２個がアルキル基により置換されているものが好ましく、２，４−Ｄｉｅｔｈｙｌｔｈｉｏｘａｎｔｈｏｎｅ（２，４−ジエチルチオキサントン）がより好ましい。
【００６２】
ベンゾフェノン系、チオキサントン系化合物などの光重合開始剤の不活性フィルム表面への吸着方法としては、例えば、ベンゾフェノン系、チオキサントン系化合物については、不活性フィルムの改質する表面部位を、ベンゾフェノン系、チオキサントン系化合物を有機溶媒に溶解させて得られた溶液で処理することで表面に吸着させ、必要に応じて有機溶媒を乾燥により蒸発させることにより、重合開始点が形成される。表面処理方法としては、該ベンゾフェノン系、チオキサントン系化合物溶液を摺動部や接液部の表面に接触させることが可能であれば特に限定されず、例えば、該ベンゾフェノン系、チオキサントン系化合物溶液の塗布、吹き付け、該溶液中への浸漬などが好適である。更に、一部の表面にのみ表面改質が必要なときには、必要な一部の表面にのみ光重合開始剤を吸着させればよく、この場合には、例えば、該溶液の塗布、該溶液の吹き付けなどが好適である。前記溶媒としては、メタノール、エタノール、アセトン、ベンゼン、トルエン、メチルエチルケトン、酢酸エチル、ＴＨＦなどを使用できるが、基材ガスケットを膨潤させない点、乾燥・蒸発が早い点でアセトンが好ましい。
【００６３】
また、不活性フィルムにベンゾフェノン系化合物溶液、チオキサントン系化合物溶液による表面処理を施して光重合開始剤を吸着させた後、更に光を照射して不活性フィルムの表面に化学結合させることが好ましい。例えば、波長３００〜４５０ｎｍ（好ましくは３００〜４００ｎｍ、より好ましくは３５０〜４００ｎｍ）の紫外線を照射して、ベンゾフェノン系化合物、チオキサントン系化合物溶液を表面に固定化できる。
【００６４】
なかでも、不活性フィルムの表面を光重合開始剤で処理することで該光重合開始剤を表面に吸着させ、次いで、処理後の表面に３００〜４００ｎｍのＬＥＤ光を照射することにより、重合開始点を形成することが好ましく、特に、不活性フィルムの表面にベンゾフェノン系化合物溶液、チオキサントン系化合物溶液などによる表面処理を施して光重合開始剤を吸着させた後、更に処理後の表面に３００〜４００ｎｍのＬＥＤ光を照射することで、吸着させた光重合開始剤を表面に化学結合させることが好ましい。ここで、ＬＥＤ光の波長は、３５５〜３８０ｎｍが好適である。
【００６５】
工程２では、工程１で形成された重合開始点を起点にしてモノマーをラジカル重合させ、前記不活性フィルムの表面にポリマー鎖を成長させることが行われる。
【００６６】
モノマーとしては特に限定されず、不活性フィルム表面上に重合させ、ポリマー鎖の形成が可能な単量体なら使用可能である。モノマーの具体例としては、（メタ）アクリル酸、（メタ）アクリル酸エステル（メトキシメチル（メタ）アクリレート、メトキシエチル（メタ）アクリレート、ヒドロキシエチル（メタ）アクリレート等）、（メタ）アクリル酸アルカリ金属塩、（メタ）アクリル酸アミン塩、（メタ）アクリロニトリルが挙げられ、更に分子内にＣ−Ｎ結合を持つモノマーなども挙げられる。分子内にＣ−Ｎ結合を持つモノマーとしては、（メタ）アクリルアミド；Ｎ−アルキル置換（メタ）アクリルアミド誘導体（Ｎ−エチル（メタ）アクリルアミド、Ｎ−ｎ−プロピル（メタ）アクリルアミド、Ｎ−イソプロピル（メタ）アクリルアミド、Ｎ−シクロプロピル（メタ）アクリルアミド、Ｎ−メトキシメチル（メタ）アクリルアミド、Ｎ−メトキシエチル（メタ）アクリルアミド、Ｎ−エトキシエチル（メタ）アクリルアミド等）；Ｎ，Ｎ−ジアルキル置換（メタ）アクリルアミド誘導体（Ｎ，Ｎ−ジメチル（メタ）アクリルアミド、Ｎ，Ｎ−エチルメチル（メタ）アクリルアミド、Ｎ，Ｎ−ジエチル（メタ）アクリルアミド等）；ヒドロキシ（メタ）アクリルアミド；ヒドロキシ（メタ）アクリルアミド誘導体（Ｎ−ヒドロキシエチル（メタ）アクリルアミド等）；環状基を有する（メタ）アクリルアミド誘導体（（メタ）アクリロイルモルホリン等）などが挙げられる。なかでも、アクリル酸、アクリル酸エステル、アクリル酸アルカリ金属塩、アクリル酸アミン塩、メタクリル酸、メタクリル酸エステル、メタクリル酸アルカリ金属塩、メタクリル酸アミン塩、アクリロニトリル、アクリルアミド、メトキシエチルアクリレート、ヒドロキシエチルアクリレート、メトキシメチルアクリルアミド、ヒドロキシエチルアクリルアミド、ジメチルアクリルアミド、ジエチルアクリルアミド、イソプロピルアクリルアミド、アクリロイルモルホリン、メタクリルアミド、ジメチルメタクリルアミド、ジエチルメタクリルアミド、イソプロピルメタクリルアミド、ヒドロキシメタクリルアミド、メトキシエチルアクリルアミド、メタクリロイルモルホリン、メトキシメチルメタクリレート、及びヒドロキシエチルメタクリレートが好ましく、アクリルアミド、アクリル酸がより好ましい。
【００６７】
モノマーとして、フッ素含有モノマーも使用できる。これにより、フッ素含有モノマーによる諸性能を付与したフッ素含有ポリマー鎖を作製できる。フッ素含有モノマーとしては、フルオロ基含有モノマー等が挙げられる。また、該フルオロ基含有モノマーとしては、フルオロアルキル基含有モノマー等が挙げられる。
【００６８】
フルオロアルキル基含有モノマーは、ビニル基などの１個のラジカル重合性基及び少なくとも１個のフルオロアルキル基を有する化合物であれば特に制限なく、使用可能である。ここで、フルオロアルキル基とは、アルキル基の水素原子の少なくとも１つがフッ素原子で置換された基であり、炭素数７〜３０のフルオロアルキル基が更に好ましく、末端にパーフルオロアルキル基を有する炭素数７〜３０のフルオロアルキル基が特に好ましい。
【００６９】
フルオロアルキル基含有モノマーは、モノマー中のフッ素原子量の割合が、モノマーの分子量に対して４５質量％以上であることが好ましく、５０質量％以上であることがより好ましい。
【００７０】
フルオロアルキル基含有モノマーとしては、Ａ−Ｂ（Ａはラジカル重合性基、Ｂはフルオロアルキル基を示す。）で表される化合物を好適に使用できる。例えば、下記式（１）で示される。
【化１１】
2015181910.tif 000013
（式中、Ｒａは、水素原子、メチル基、エチル基又はプロピル基を表す。Ａは、−Ｏ−、−ＮＨ−を表す。Ｂは、置換基を有してもよいアルキレン基又はポリオキシアルキレン基を表し、存在しなくてもよい。Ｃは、ケトン基を表し、存在しなくてもよい。Ｒｆは、置換基を有してもよいフルオロアルキル基を表す。）
【００７１】
Ｂで示されるアルキレン基の炭素数は１〜１５が好ましく、ポリオキシアルキレン基は（ＲＯ）ｗで示されるもので、Ｒの炭素数は１〜１０、重合度ｗは１〜１５０が好ましく、該アルキレン基及び該ポリオキシアルキレン基は置換基を有するものであってもよい。更に、Ｒｆは末端にパーフルオロアルキル基を有する炭素数２〜４０のフルオロアルキル基が好ましく、置換基を有するものであってもよい。Ｂ及びＲｆにおける置換基としては特に限定されず、水酸基などが挙げられる。
【００７２】
上記フルオロアルキル基含有モノマーとしては、重合が容易なことから、下記式（２）で表される化合物が好ましい。
【化１２】
2015181910.tif 000014
（式中、Ｒ２１は水素原子、メチル基、エチル基又はプロピル基、Ｒ２２は炭素数１〜４のアルキレン基、Ｒｆは末端にパーフルオロアルキル基を有する炭素数７〜３０のフルオロアルキル基を示す。）
【００７３】
Ｒ２１は水素原子又はメチル基が好ましく、Ｒ２２は炭素数１〜３のアルキレン基が好ましい。また、Ｒｆは末端にパーフルオロアルキル基を有する炭素数７〜２０のフルオロアルキル基が好ましい。
【００７４】
上記式（２）で表される好適な化合物としては、下記式（２−１）〜（２−３）で表される（メタ）アクリレート化合物などが挙げられる。
【化１３】
2015181910.tif 000015
（式中、Ｒ２３は水素原子又はメチル基、ｋは７、８、９、１０、１１又は１２を示す。）
【００７５】
フルオロアルキル基含有モノマーの具体例としては、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、Ｈ２Ｃ＝ＣＨＣＯ２ＣＨ２（ＣＦ２）９ＣＦ３、Ｈ２Ｃ＝ＣＨＣＯ２ＣＨ２（ＣＦ２）７ＣＦ３、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ｍｅｔｈａｃｒｙｌａｔｅ、３，３，４，４，５，５，６，６，７，７，８，８，９，９，１０，１０，１０−Ｈｅｐｔａｄｅｃａｆｌｕｏｒｏｄｅｃｙｌ  ｍｅｔｈａｃｒｙｌａｔｅ、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）などが挙げられる。なかでも、表面自由エネルギーが低くなる、即ち摺動性が良好である点から、３，３，４，４，５，５，６，６，７，７，８，８，９，９，１０，１０，１１，１１，１２，１２，１２−ｈｅｎｅｉｃｏｓａｆｌｕｏｒｏｄｏｄｅｃｙｌ  ａｃｒｙｌａｔｅ（Ｈ２Ｃ＝ＣＨＣＯ２ＣＨ２ＣＨ２（ＣＦ２）９ＣＦ３）、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅ（Ｈ２Ｃ＝ＣＨＣＯ２ＣＨ２ＣＨ２（ＣＦ２）７ＣＦ３）、３−（ｐｅｒｆｌｕｏｒｏｂｕｔｙｌ）−２−ｈｙｄｒｏｘｙｐｒｏｐｙｌ  ａｃｒｙｌａｔｅ（Ｆ（ＣＦ２）４ＣＨ２ＣＨ（ＯＨ）ＣＨ２ＯＣＯＣＨ＝ＣＨ２）、３−ｐｅｒｆｌｕｏｒｏｈｅｘｙｌ−２−ｈｙｄｒｏｘｙｐｒｏｐｙｌ  ａｃｒｙｌａｔｅ（Ｆ（ＣＦ２）６ＣＨ２ＣＨ（ＯＨ）ＣＨ２ＯＣＯＣＨ＝ＣＨ２）、３−（ｐｅｒｆｌｕｏｒｏ−３−ｍｅｔｈｙｌｂｕｔｙｌ）−２−ｈｙｄｒｏｘｙｐｒｏｐｙｌ  ａｃｒｙｌａｔｅ（（ＣＦ３）２ＣＦ（ＣＦ２）２ＣＨ２ＣＨ（ＯＨ）ＣＨ２ＯＣＯＣＨ＝ＣＨ２）、３−（ｐｅｒｆｌｕｏｒｏ−５−ｍｅｔｈｙｌｈｅｘｙｌ）−２−ｈｙｄｒｏｘｙｐｒｏｐｙｌ  ａｃｒｙｌａｔｅ（（ＣＦ３）２ＣＦ（ＣＦ２）４ＣＨ２ＣＨ（ＯＨ）ＣＨ２ＯＣＯＣＨ＝ＣＨ２）が好ましい。これらは単独又は２種以上を併用できる。
【００７６】
フルオロアルキル基含有モノマーとしてフルオロアルキル基を側鎖に持つビニルモノマーが使用可能であり、なかでも、側鎖の末端にフルオロアルキル基、二重結合側に近い部位にオキシアルキレン基を有するモノマーが好ましい。具体的には、下記式（３）で表されるモノマーを好適に使用できる。
【化１４】
2015181910.tif 000016
（式（３）中、Ｒ３１は、水素、メチル基、エチル基又はプロピル基を表す。Ｒ３２は、−Ｏ−、−ＮＨ−を表す。Ｒ４１は、メチレン基、エチレン基又はプロピレン基を表す。Ｒ５１は、ケトン基を表し、存在しなくてもよい。ｗ１は、１〜１００の整数を表す。ｚは、１〜６の整数を表す。）
【００７７】
また、フルオロアルキル基含有モノマーとしては、下記式（４）、（５）、（６）で表されるモノマーも好適である。
【化１５】
2015181910.tif 000017
（式（４）中、Ｒ３１は、水素、メチル基、エチル基又はプロピル基を表す。ｗ２は、４〜１０の整数を表す。ｚは、１〜６の整数を表す。）
【００７８】
【化１６】
2015181910.tif 000018
（式（５）中、Ｒ３１は、水素、メチル基、エチル基又はプロピル基を表す。ｗ３及びｗ４は、各々独立に１〜６の整数を表す。ｚは、１〜６の整数を表す。）
【００７９】
【化１７】
2015181910.tif 000019
（式（６）中、Ｒ３１は、水素、メチル基、エチル基又はプロピル基を表す。ｗ３及びｗ４は、各々独立に１〜６の整数を表す。ｚは、１〜６の整数を表す。αは、０〜２の整数を表す。）
【００８０】
（Ｒ４１Ｏ）ｗ１、（ＣＨ２）ｗ２などの分子運動性の高い構造を、重合後の主鎖になるＣＨ２＝ＣＲ３１と、（ＣＦ２）ｚＣＦ３のフルオロアクリル基の間に置くことにより、（ＣＦ２）ｚＣＦ３基やＣＦ３基が乾燥状態では表面に偏在しやすくなり、摺動性が向上するという点で好ましい。また、ＯＨ基、ＣＯＯＨ基、Ｃ＝Ｏ基、ＮＨ基などの水素結合可能な構造を、重合後の主鎖になるＣＨ２＝ＣＲ３１と、（ＣＦ２）ｚＣＦ３のフルオロアクリル基の間に置くことにより、側鎖が拘束されて（ＣＦ２）ｚＣＦ３基やＣＦ３基が乾燥状態でも表面に固定又は偏在しやすくなり、摺動性が向上するという点も好ましい。
【００８１】
フルオロ基含有モノマーの他の具体例として、下記式で示される［１Ｈ，１Ｈ−ｐｅｒｆｌｕｏｒｏ（２，５−ｄｉｍｅｔｈｙｌ−３，６−ｄｉｏｘａｎｏｎａｎｏｙｌ）］ａｃｒｙｌａｔｅ、［１Ｈ，１Ｈ−ｐｅｒｆｌｕｏｒｏ（２，５−ｄｉｍｅｔｈｙｌ−３，６−ｄｉｏｘａｎｏｎａｎｏｙｌ）］ｍｅｔｈａｃｒｙｌａｔｅ、ｐｅｎｔａｆｌｕｏｒｏｂｅｎｚｙｌ  ａｃｒｙｌａｔｅ、ｐｅｎｔａｆｌｕｏｒｏｂｅｎｚｙｌ  ｍｅｔｈａｃｒｙｌａｔｅ、２，３，５，６−ｔｅｔｒａｆｌｕｏｒｏｐｈｅｎｙｌ  ｍｅｔｈａｃｒｙｌａｔｅも好ましい。
【化１８】
2015181910.tif 000020
【００８２】
フッ素含有モノマーとしては、含フッ素（メタ）アクリル変性有機ケイ素化合物、環状シロキサンなどが挙げられ、摺動性などの性能を付与できる。
【００８３】
フッ素含有モノマーとしては、含フッ素（メタ）アクリル変性有機ケイ素化合物等が挙げられ、例えば、フルオロアルキル基、フルオロアルキルエーテル基及び／又はジメチルシロキサン基を有するアクリレート又はメタクリレートを好適に使用できる。
【００８４】
フッ素含有モノマーとしては、例えば、（Ａ）下記式（７）で表される含フッ素エポキシ変性有機ケイ素化合物に、（Ｂ）（メタ）アクリル基を有する不飽和モノカルボン酸を付加反応させることにより得られる含フッ素（メタ）アクリル変性有機ケイ素化合物を好適に使用できる。
【化１９】
2015181910.tif 000021
（Ｒｆ１１はフルオロアルキル構造又はフルオロポリエーテル構造を含む分子量１００〜４０，０００の一価又は二価の基である。Ｑ１１は少なくとも（ａ＋ｂ）個のＳｉ原子を有する（ａ＋ｂ）価の、シロキサン構造、非置換又はハロゲン置換のシルアルキレン構造、シルアリーレン構造又はこれらの２種以上の組み合せからなる連結基であり、環状構造をなしていてもよく、Ｑ１２は炭素数１〜２０の二価の炭化水素基であり、環状構造をなしていてもよく、途中エーテル結合（−Ｏ−）又はエステル結合（−ＣＯＯ−）を含んでいてもよい。Ｒ１１〜Ｒ１３はそれぞれ独立に水素原子又は炭素数１〜１０の一価炭化水素基であり、これらの基の水素原子の一部又は全部がハロゲン原子で置換されていても良く、Ｒ１１とＲ１２が結合してこれらが結合している炭素原子と共に一つの環をなしていても良い。Ｒｆ１１が一価のときにはａ’は１であり、かつａは１〜６の整数であり、Ｒｆ１１が二価のときにはａは１であり、かつａ’は２である。ｂは１〜２０の整数である。）
【００８５】
含フッ素エポキシ変性有機ケイ素化合物（Ａ）について、式（７）のＱ１１としては、具体的には以下に示される構造のものなどが挙げられる。
【化２０】
2015181910.tif 000022
【００８６】
なお、式中のａ、ｂは前記と同一で、共に１〜４の整数が好ましく、また、ａ＋ｂは３〜５の整数が好ましい。ａ個及びｂ個の各ユニットの並びはランダムであり、ａ個及びｂ個の各ユニットの破線で示される結合手は、Ｒｆ１１又は下記式で示される基と結合する。
【化２１】
2015181910.tif 000023
（式中、Ｑ１２、Ｒ１１〜Ｒ１３は上記の通りである。）
【００８７】
式（７）において、Ｑ１２の二価の炭化水素基の炭素数は２〜１５が好ましく、Ｑ１２の具体的な構造としては、−ＣＨ２ＣＨ２−、−ＣＨ２ＣＨ（ＣＨ３）−、−ＣＨ２ＣＨ２ＣＨ２ＯＣＨ２−などが挙げられる。
【００８８】
Ｒ１１〜Ｒ１３の一価炭化水素基の炭素数は１〜８が好ましく、Ｒ１１〜Ｒ１３の具体例としては、水素原子、メチル基、エチル基、プロピル基等のアルキル基、シクロペンチル基、シクロヘキシル基等のシクロアルキル基等が挙げられる。
【００８９】
このようなＲ１１〜Ｒ１３とＱ１２の組み合わせからなる前記式で示される基としては、例えば、以下のものが挙げられる。
【化２２】
2015181910.tif 000024
【００９０】
式（７）において、Ｒｆ１１の分子量は５００〜２０，０００が好ましい。また、Ｒｆ１１は−ＣｉＦ２ｉＯ−（ｉは、単位毎に独立に、１〜６の整数である。）で表される繰り返し単位を１〜５００個、好ましくは２〜４００個、より好ましくは４〜２００個含むものが好適である。なお、本発明において、分子量は、１Ｈ−ＮＭＲ及び１９Ｆ−ＮＭＲに基づく末端構造と主鎖構造との比率から算出される数平均分子量である。
【００９１】
式（７）のＲｆ１１としては、下記式（８）で表される基が挙げられる。
【化２３】
2015181910.tif 000025
（Ｒｆ’１１は二価の分子量３００〜３０，０００のパーフルオロポリエーテル基であり、途中分岐を含んでいても良い。Ｑ１３は二価の有機基であり、酸素原子、窒素原子、フッ素原子又はケイ素原子を含んでいてもよく、また、環状構造又は不飽和結合を有する基であってもよい。Ｑｆ１１はＱ１３又はフッ素原子である。Ｔは、下記式（９）
【化２４】
2015181910.tif 000026
（Ｒ１１〜Ｒ１３、Ｑ１２、ａ、ｂは式（７）で定義した通りであり、Ｑ１４は少なくとも（ａ＋ｂ）個のＳｉ原子を有する（ａ＋ｂ）価のシロキサン構造、非置換又はハロゲン置換のシルアルキレン構造、シルアリーレン構造又はこれらの２種以上の組み合せからなる連結基である。）
で表される連結基であり、ｖは０〜５の整数であり、なおかつＱｆ１１がフッ素原子のときｖ＝０である。）
【００９２】
式（８）において、Ｒｆ’１１の分子量は５００〜２０，０００が好ましく、Ｒｆ’１１の具体例としては、下記式で表される二価のパーフルオロポリエーテル基などが挙げられる。
【化２５】
2015181910.tif 000027
（式中、Ｙはそれぞれ独立にＦ又はＣＦ３基、ｒは２〜６の整数、ｍ、ｎはそれぞれ０〜２００、好ましくは０〜１００の整数、但し、ｍ＋ｎは２〜２００、好ましくは３〜１５０の整数である。ｓは０〜６の整数であり、各繰り返し単位はランダムに結合されていてよい。）
【化２６】
2015181910.tif 000028
（式中、ｊは１〜３の整数、ｋは１〜２００、好ましくは１〜６０の整数である。）
【００９３】
式（８）のＱ１３としては、下記のものが例示される。なお、式中、Ｐｈはフェニル基を示す。
【化２７】
2015181910.tif 000029
【００９４】
式（７）において、Ｒｆ１１が一価の場合、ａは１〜３の整数が好ましい。ｂは１〜６の整数が好ましい。また、ａ＋ｂは３〜６の整数が好ましい。
【００９５】
式（７）におけるＲｆ１１の具体例としては、以下で示される基などが挙げられる。
【化２８】
2015181910.tif 000030
（式中、ｍ、ｎ、ｒ、ｓは上述した通りである。）
【００９６】
含フッ素エポキシ変性有機ケイ素化合物（Ａ）の具体例としては、以下の化合物などを例示できる。
【００９７】
【化２９】
2015181910.tif 000031
（式中、ｊ、ｍ、ｎは上記と同じである。ｂ’は１〜８の整数である。）
なお、これらの含フッ素エポキシ変性有機ケイ素化合物は、単独で又は２種以上を組み合わせて使用できる。
【００９８】
（メタ）アクリル基を有する不飽和モノカルボン酸（Ｂ）としては、アクリル酸、メタクリル酸が好適であるが、２−クロロアクリル酸、２−（トリフルオロメチル）アクリル酸、２，３，３−トリフルオロアクリル酸等のように一部の水素原子が塩素、フッ素等のハロゲン原子でハロゲン化されているものを用いることもできる。また、必要に応じてこれらのカルボン酸がアリル基、シリル基等で保護されたものを用いることもできる。なお、これらの不飽和モノカルボン酸は、単独で又は２種以上を組み合わせて使用できる。
【００９９】
本発明における含フッ素（メタ）アクリル変性有機ケイ素化合物は、含フッ素エポキシ変性有機ケイ素化合物（Ａ）のエポキシ基と（メタ）アクリル基を有する不飽和モノカルボン酸（Ｂ）のカルボキシル基とを公知の方法で反応させて得られ、具体的には、以下に示す化合物などが挙げられる。
【０１００】
【化３０】
2015181910.tif 000032
（式中、ｊ、ｍ、ｎ、ｂ’は上記と同じである。）
【０１０１】
本発明では、フッ素含有モノマーとして、前記具体例などの含フッ素エポキシ変性有機ケイ素化合物及び前記具体例などの含フッ素（メタ）アクリル変性有機ケイ素化合物の混合物を好適に使用でき、特に下記式で示される含フッ素エポキシ変性有機ケイ素化合物及び含フッ素（メタ）アクリル変性有機ケイ素化合物の混合物が好ましい。これにより、本発明の効果が充分に得られる。
【化３１】
2015181910.tif 000033
（式中、ｂ’１＋ｂ’２は２〜６．５であり、Ｒｆ’１２は下記の基である。）
【化３２】
2015181910.tif 000034
（式中、ｎ１は２〜１００である。）
【０１０２】
前記フッ素含有モノマーとしては、下記式；
（Ｒｆ２１Ｒ２１ＳｉＯ）（ＲＡＲ２１ＳｉＯ）ｈ
（式中、Ｒ２１は水素原子、メチル基、エチル基、プロピル基又はフェニル基であり、Ｒｆ２１はフッ素原子を含有する有機基であり、ＲＡは（メタ）アクリル基を含有する有機基であり、ｈはｈ≧２である。）
で表される環状シロキサンからなり、１分子中にＦ原子を３個以上及びＳｉ原子を３個以上含有する多官能（メタ）アクリレート化合物も挙げられる。
【０１０３】
多官能（メタ）アクリレート化合物において、Ｒｆ２１としては、ＣｔＦ２ｔ＋１（ＣＨ２）ｕ−（式中、ｔは１〜８の整数、ｕは２〜１０の整数である。）で示される基又はパーフルオロポリエーテル置換アルキル基が挙げられ、具体的には、ＣＦ３Ｃ２Ｈ４−、Ｃ４Ｆ９Ｃ２Ｈ４−、Ｃ４Ｆ９Ｃ３Ｈ６−、Ｃ８Ｆ１７Ｃ２Ｈ４−、Ｃ８Ｆ１７Ｃ３Ｈ６−、Ｃ３Ｆ７Ｃ（ＣＦ３）２Ｃ３Ｈ６−、Ｃ３Ｆ７ＯＣ（ＣＦ３）ＦＣＦ２ＯＣＦ２ＣＦ２Ｃ３Ｈ６−、Ｃ３Ｆ７ＯＣ（ＣＦ３）ＦＣＦ２ＯＣ（ＣＦ３）ＦＣ３Ｈ６−、ＣＦ３ＣＦ２ＣＦ２ＯＣ（ＣＦ３）ＦＣＦ２ＯＣ（ＣＦ３）ＦＣＯＮＨＣ３Ｈ６−等が例示できる。
【０１０４】
ＲＡの具体例としては、ＣＨ２＝ＣＨＣＯＯ−、ＣＨ２＝Ｃ（ＣＨ３）ＣＯＯ−、ＣＨ２＝ＣＨＣＯＯＣ３Ｈ６−、ＣＨ２＝Ｃ（ＣＨ３）ＣＯＯＣ３Ｈ６−、ＣＨ２＝ＣＨＣＯＯＣ２Ｈ４Ｏ−、ＣＨ２＝Ｃ（ＣＨ３）ＣＯＯＣ２Ｈ４Ｏ−等が挙げられる。更にＲＡは、Ｓｉ原子への結合がＳｉ−Ｏ−Ｃ結合であることが好ましい。ｈについては、３≦ｈ≦５が好ましい。
【０１０５】
多官能（メタ）アクリレート化合物は、１分子中にＦ原子を３個以上及びＳｉ原子を３個以上、好ましくはＦ原子を３〜１７個及びＳｉ原子を３〜８個含有するものである。
【０１０６】
前記多官能（メタ）アクリレート化合物の具体例としては、以下に示す化合物などが例示される。
【化３３】
2015181910.tif 000035
【０１０７】
また本発明では、フッ素含有モノマーとして、赤外線吸収スペクトルの１０４５ｃｍ−１付近、１１８０ｃｍ−１付近、８０６ｃｍ−１付近、１７２０ｃｍ−１付近、１５３２ｃｍ−１付近、３３５０ｃｍ−１付近に吸収ピークを持つものを使用することが好ましく、特に１０４５ｃｍ−１付近と１１８０ｃｍ−１付近に強い吸収ピークを持ち、８０６ｃｍ−１付近と１７２０ｃｍ−１付近に吸収ピークを持ち、１５３２ｃｍ−１付近に弱い吸収ピークを持ち、３３５０ｃｍ−１付近にブロードな弱い吸収ピークを持つものが好適である。この場合、摺動性などの性能に優れたフッ素含有ポリマー鎖を形成できる。
【０１０８】
更にフッ素含有モノマーは、Ｃｈｌｏｒｏｆｏｒｍ−ｄ（重クロロホルム）溶液での１３Ｃ  ＮＭＲスペクトルにおいて、化学シフト値として１３．０１、１４．６３、２３．０４、４０．１３、５０．６５、６３．５４、６８．９７、７３．７６、７６．７４、７７．０６、７７．３８、１１３．２１、１１４．１１、１１６．９６、１１７．７２、１１８．４７、１２８．０６、１３１．３８、１５６．４６、１６６．０２ｐｐｍ付近にシグナルを持つものが好ましい。
【０１０９】
また、フッ素含有モノマーは、Ｃｈｌｏｒｏｆｏｒｍ−ｄ（重クロロホルム）溶液での１Ｈ  ＮＭＲスペクトルにおいて、化学シフト値として３．４０、３．４１、３．４９、３．６０、５．２６、５．５８、６．１２、６．１４、６．４０、６．４２、６．４６ｐｐｍ付近にシグナルを持つものが好ましい。
【０１１０】
フッ素含有モノマーとしては、フッ素含有ウレタン（メタ）アクリレートモノマーも挙げられる。フッ素含有ウレタン（メタ）アクリレートモノマーは、分子内にウレタン結合と（メタ）アクリレート構造を有するフッ素含有モノマーであれば特に制限なく使用可能である。該モノマー中の（メタ）アクリレート基数については、摺動性などの観点から、多官能の（メタ）アクリレート基を有する化合物が好ましく、なかでも、２〜４官能の（メタ）アクリレート基を有する化合物が好ましい。
【０１１１】
フッ素含有ウレタン（メタ）アクリレートモノマーとしては、例えば、フッ素含有ポリオール、ジイソシアネート、及び水酸基、カルボキシル基又はアミン基含有（メタ）アクリレートを反応させて得られる化合物等が挙げられ、ジイソシアネートのイソシアネート基を、ポリオールの水酸基、及び水酸基、カルボキシル基又はアミン基含有（メタ）アクリレートの水酸基と、それぞれ公知の方法で反応させることで調製される。
【０１１２】
ここで用いるフッ素含有ポリオールとしては、公知の多官能ポリオール（２〜４官能等）等を使用でき、具体的には、下記式で表されるパーフルオロポリエーテルが挙げられる。
Ｚ−ＣＦ２−〔（ＯＣＦ２ＣＦ２）ｍ−（ＯＣＦ２）ｎ〕−Ｏ−ＣＦ２−Ｚ
（式中、Ｚは、同一又は異なって、−ＣＨ２（ＯＣＨ２ＣＨ２）ｋＯＨ（ｋは０〜１０、好ましくは１〜７である。）を示す。ｍ、ｎは、同一又は異なって、１以上の整数を表す（好ましくは、ｍは１〜４０、ｎは１〜７０））
【０１１３】
ジイソシアネートとしては特に限定されず、ヘキサメチレンジイソシアネート（ＨＤＩ）、トリメチルヘキサメチレンジイソシアネート、イソホロンジイソシアネート（ＩＰＤＩ）、４，４’−メチレンビス（シクロヘキシルイソシアネート）（Ｈ１２−ＭＤＩ）、シクロヘキシル−１，４−ジイソシアネート、４，４’−メチレンビス（フェニルイソシアネート）（ＭＤＩ）またはその異性体、トルエン２，４−ジイソシアネート（ＴＤＩ）またはその異性体、キシリレンジイソシアネート、ナフタレン−１，５−ジイソシアネート、ｐ−フェニレン−ジイソシアネート等、公知の化合物が挙げられる。水酸基、カルボキシル基又はアミン基含有（メタ）アクリレートとしても特に限定されず、２−ヒドロキシエチル（メタ）アクリレート、２−ヒドロキシプロピル（メタ）アクリレート、４−ヒドロキシブチル（メタ）アクリレート、（メタ）アクリルアミド、（メタ）アクリル酸等、公知の化合物が挙げられる。
【０１１４】
フッ素含有ウレタン（メタ）アクリレートモノマーの構造としては、下記式（１０）で表されるフルオロアルキルエーテル基を有するモノマー等、が挙げられる。
【化３４】
2015181910.tif 000036
（式（１０）中、Ｘは、同一又は異なって、ウレタン（メタ）アクリレート基を表す。ｐ、ｑは、同一又は異なって、１以上の整数を表す。）
【０１１５】
Ｘで示されるウレタン（メタ）アクリレート基は、ウレタン結合と（メタ）アクリレート構造を有する基であれば特に限定されず、摺動性等の点から適宜選定すれば良い。ｐは１〜４０が好ましく、ｑは１〜７０が好ましい。
【０１１６】
また、フッ素含有ウレタン（メタ）アクリレートモノマーの具体例としては、以下の化合物等が挙げられる。
【０１１７】
【化３５】
2015181910.tif 000037
（式中、Ｙは、下記式（ａ）で示される繰り返し構造単位１及び下記式（ｂ）で示される繰り返し構造単位２の少なくとも一方を表す。該繰り返し構造単位１の繰り返し数ｒ及び該繰り返し構造単位２の繰り返し数ｓは、それぞれ独立に、０≦ｒ≦５０、０≦ｓ≦５０であり、かつｒ＋ｓ≧１である。）
【化３６】
2015181910.tif 000038
【０１１８】
なお、前記式において、繰り返し構造単位１、２の両方を有する場合、これらは、ブロック共重合体構造、ランダム共重合体構造のいずれでもよい。また、式（ａ）、（ｂ）で示されるパーフルオロポリエーテル（ＰＦＰＥ）構造の数平均分子量は、好ましくは１００〜２０，０００、より好ましくは３８０〜２０，０００である。
【０１１９】
また、モノマーとして、カルボキシベタイン、スルホベタイン、ホスホベタインなどの双性イオン性モノマー（双生イオン性基含有化合物：永久陽電荷の中心及び陰電荷の中心を有する化合物）も使用できる。優れた摺動性、耐久性が得られ、かつ良好なシール性も維持できる点から、双性イオン性モノマーとして、下記式（１１）で示される化合物を使用でき、なかでも、下記式（１２）で表される化合物が好適である。
【化３７】
2015181910.tif 000039
（式中、Ｒ１１は−Ｈ又は−ＣＨ３、Ｘは−Ｏ−又はＮＨ−、ｍは１以上の整数、Ｙは双性イオン性基を表す。）
【０１２０】
式（１１）において、Ｒ１１は−ＣＨ３、Ｘは−Ｏ−、ｍは１〜１０が好ましい。Ｙで表される双性イオン性基において、カチオンとしては、テトラアルキルアンモニウムなどの第四級アンモニウム、アニオンとしては、カルボン酸、スルホン酸、ホスフェートなどが挙げられる。
【化３８】
2015181910.tif 000040
（式中、Ｒ１１は−Ｈ又は−ＣＨ３、ｐ及びｑは１以上の整数、Ｙ１及びＹ２は反対の電荷を有するイオン性官能基を表す。）
【０１２１】
式（１２）において、ｐは２以上の整数が好ましく、２〜１０の整数がより好ましい。ｑは１〜１０の整数が好ましく、２〜４の整数がより好ましい。また、好ましいＲ１１は前記と同様である。Ｙ１及びＹ２は、前記カチオン、アニオンと同様である。
【０１２２】
前記双性イオン性モノマーの好適な代表例としては、下記式（１２−１）〜（１２−４）で表される化合物が挙げられる。
【化３９】
2015181910.tif 000041
（式中、Ｒ１１は水素原子又はメチル基、ｐ及びｑは１〜１０の整数を示す。）
【０１２３】
【化４０】
2015181910.tif 000042
（式中、Ｒ１１は水素原子又はメチル基、ｐ及びｑは１〜１０の整数を示す。）
【０１２４】
【化４１】
2015181910.tif 000043
（式中、Ｒ１１は水素原子又はメチル基、Ｒ１２は炭素数１〜６の炭化水素基、ｐ及びｑは１〜１０の整数を示す。）
【０１２５】
【化４２】
2015181910.tif 000044
（式中、Ｒ１１は水素原子又はメチル基、Ｒ１３、Ｒ１４及びＲ１５は、同一若しくは異なって炭素数１又は２の炭化水素基、ｐ及びｑは１〜１０の整数を示す。）
【０１２６】
上記式（１２−１）で表される化合物としては、ジメチル（３−スルホプロピル）（２−（メタ）アクリロイルオキシエチル）アンモニウムベタインなど、式（１２−２）で表される化合物としては、ジメチル（２−カルボキシエチル）（２−（メタ）アクリロイルオキシエチル）アンモニウムベタインなど、式（１２−３）で表される化合物としては、ジメチル（３−メトキシホスホプロピル）（２−（メタ）アクリロイルオキシエチル）アンモニウムベタインなど、式（１２−４）で表される化合物としては、２−（メタ）アクリロイルオキシエチルホスホリルコリンなどが挙げられる。また、双性イオン性モノマーとしては、２−（メタ）アクリロイルオキシエチルカルボキシベタイン、２−（メタ）アクリロイルオキシエチルスルホベタインなども挙げられる。なかでも、２−（メタ）アクリロイルオキシエチルホスホリルコリンが好ましい。
【０１２７】
工程２のモノマーのラジカル重合の方法としては、ベンゾフェノン系、チオキサントン系化合物などが吸着した摺動部や接液部に積層された不活性フィルムの表面に、モノマー含有液を塗工（噴霧）し、又は、該不活性フィルムをモノマー含有液に浸漬し、ＵＶ光を照射することでそれぞれのラジカル重合（光ラジカル重合）が進行し、該不活性フィルム表面に対して、ポリマー鎖を成長させることができる。更に前記塗工後に、表面に透明なガラス・ＰＥＴ・ポリカーボネートなどで覆い、その上から紫外線などの光を照射することでそれぞれのラジカル重合（光ラジカル重合）を進行させ、不活性フィルム表面に対して、ポリマーを成長させることもできる。
【０１２８】
塗工（噴霧）溶媒、塗工（噴霧）方法、浸漬方法、照射条件などは、従来公知の材料及び方法を適用できる。なお、ラジカル重合性モノマーの溶液としては、水溶液又は使用する光重合開始剤（ベンゾフェノン系、チオキサントン系化合物など）を溶解しない有機溶媒に溶解させた溶液が使用される。また、ラジカル重合性モノマー含有液として、４−メチルフェノールなどの公知の重合禁止剤を含むものも使用できる。
【０１２９】
本発明では、モノマー含有液の塗布後又はモノマー若しくはその溶液への浸漬後、光照射することでモノマーのラジカル重合が進行するが、主に紫外光に発光波長をもつ高圧水銀灯、メタルハライドランプ、ＬＥＤランプなどのＵＶ照射光源を好適に利用できる。照射光量は、重合時間や反応の進行の均一性を考慮して適宜設定すればよい。また、反応容器内や反応筒内における酸素などの活性ガスによる重合阻害を防ぐために、光照射時又は光照射前において、反応容器内、反応筒内や反応液中の酸素を除くことが好ましい。そのため、反応容器内、反応筒内や反応液中に窒素ガスやアルゴンガスなどの不活性ガスを導入して酸素などの活性ガスを反応系外に排出し、反応系内を不活性ガス雰囲気に置換すること、反応容器内を真空引きし、酸素を脱気すること、などが適宜行われている。更に、酸素などの反応阻害を防ぐために、ＵＶ照射光源をガラスやプラスチックなどの反応容器と反応液や基材ガスケットの間に空気層（酸素含有量が１５％以上）が入らない位置に設置する、などの工夫も適宜行われる。
【０１３０】
紫外線の波長は、３００〜４００ｎｍである。これにより、摺動部や接液部に積層された不活性フィルムの表面に良好にポリマー鎖を形成できる。光源としては高圧水銀ランプや、３６５ｎｍの中心波長を持つＬＥＤ、３７５ｎｍの中心波長を持つＬＥＤなどを使用することが出来る。３５５〜３８０ｎｍのＬＥＤ光を照射することがより好ましい。特に、ベンゾフェノンの励起波長３６６ｎｍに近い３６５ｎｍの中心波長を持つＬＥＤなどが効率の点から好ましい。波長が３００ｎｍ未満では、基材ガスケットや不活性フィルムの分子を切断させて、ダメージを与える可能性があるため、３００ｎｍ以上の光が好ましく、基材ガスケットや不活性フィルムのダメージが非常に少ないという観点から、３５５ｎｍ以上の光が更に好ましい。一方、４００ｎｍを超える光では、光重合開始剤が活性されにくく、重合反応が進みにくいため、４００ｎｍ以下の光が好ましい。なお、ＬＥＤ光は波長が狭く、中心波長以外の波長が出ない点で好適であるが、水銀ランプ等でもフィルターを用いて、３００ｎｍ未満の光をカットすれば、ＬＥＤ光と同様の効果を得ることも可能である。
【０１３１】
また、本発明のシリンジ用ガスケットは、前記基材ガスケットの摺動部や接液部に積層された不活性フィルムに対し、光重合開始剤の存在下でモノマーをラジカル重合させ、該不活性フィルムの表面にポリマー鎖を成長させる工程Ｉを含む形成方法により、摺動部や接液部に積層された不活性フィルム表面にポリマー鎖を形成することもできる。具体的には、光重合開始剤を開始剤としてＵＶ光を照射してモノマーをラジカル重合させてポリマー鎖を作製することで、不活性フィルム表面にポリマー層が形成されたシリンジ用ガスケットを製造できる。工程Ｉで使用される改質対象物、光重合開始剤、モノマーとしては、前記と同様のものを使用できる。
【０１３２】
例えば、工程Ｉは、摺動部や接液部に積層された不活性フィルムの表面に光重合開始剤及びモノマーを接触させた後、３００〜４００ｎｍのＬＥＤ光を照射することで、該光重合開始剤から重合開始点を生じさせるとともに、該重合開始点を起点としてモノマーをラジカル重合させてポリマー鎖を成長させることにより実施できる。
【０１３３】
工程Ｉのモノマーのラジカル重合の方法としては、不活性フィルムの表面に、ベンゾフェノン系化合物、チオキサントン系化合物などの光重合開始剤を含むモノマー含有液を塗工（噴霧）し、又は、不活性フィルムを光重合開始剤を含むモノマー含有液に浸漬し、紫外線などの光を照射することでラジカル重合（光ラジカル重合）が進行し、該不活性フィルム表面に対して、ポリマー鎖を成長させることができる。更に、前述の透明なガラス・ＰＥＴ・ポリカーボネートなどで覆い、その上から紫外線などの光を照射する方法なども採用できる。なお、塗工（噴霧）溶媒、塗工（噴霧）方法、浸漬方法、照射条件などは、前述と同様の材料及び方法を適用できる。
【０１３４】
工程２、工程Ｉで形成されるポリマー鎖の長さは、好ましくは１０〜５００００ｎｍ、より好ましくは１００〜５００００ｎｍである。１０ｎｍ未満であると、良好な摺動性が得られない傾向がある。５００００ｎｍを超えると、摺動性の更なる向上が期待できず、高価なモノマーを使用するために原料コストが上昇する傾向があり、また、表面処理による表面模様が肉眼で見えるようになり、美観を損ねたり、シール性が低下する傾向がある。
【０１３５】
工程２、工程Ｉでは、２種以上のモノマーを同時にラジカル重合させてもよい。更に、摺動部や接液部に積層された不活性フィルムの表面に複数のポリマー鎖を成長させてもよい。本発明では、ポリマー鎖間を架橋してもよい。この場合、ポリマー鎖間には、イオン架橋、酸素原子を有する親水性基による架橋、ヨウ素などのハロゲン基による架橋が形成されてもよい。
【０１３６】
上述のポリマー形成方法を適用することで、ポリマー鎖で改質された不活性フィルム表面を少なくとも一部に有するシリンジ用ガスケットを製造できる。改質は、不活性フィルム表面の少なくとも一部に施されていればよく、基材ガスケットの表面全体に施されていてもよいが、摺動性等の点から、摺動部における不活性フィルム表面が施されていることが好ましい。
【実施例】
【０１３７】
（実施例１）
イソプレンユニットを含むクロロブチルゴム（不飽和度：１〜２％）に架橋剤としてトリアジンを混合した未加硫ゴムシートと厚み１００μｍの不活性フィルム（ＰＴＦＥフィルム）とを貼り合わせて、真空プレスで１７５℃、１０分間加硫接着しながら成形し、図１に示す形状の基材ガスケットを得た。得られた基材ガスケットを洗浄し、乾燥させた後、ベンゾフェノンの３ｗｔ％アセトン溶液に浸漬して、不活性フィルム表面にベンゾフェノンを吸着させ、乾燥させた。
乾燥した基材ガスケットをアクリルアミドの水溶液（１．２５Ｍ、８．９ｇのアクリルアミドを１００ｍｌの水に溶解）の入ったガラス反応容器に浸漬し、３６５ｎｍの波長を持つＬＥＤ−ＵＶ光を９０分間照射してラジカル重合を行って、不活性フィルム表面にポリマー鎖を成長させ、目的のシリンジ用ガスケットを得た。
【０１３８】
（実施例２）
アクリルアミド水溶液に代えて、アクリルアミド／アクリル酸混合水溶液（１．２５Ｍ、アクリルアミド：アクリル酸＝９０：１０）を使用し、重合（照射）時間を６０分間にした以外は、実施例１と同様にして目的のシリンジ用ガスケットを得た。
【０１３９】
（実施例３）
アクリルアミド水溶液に代えて、３，３，４，４，５，５，６，６，７，７，８，８，９，９，１０，１０，１０−Ｈｅｐｔａｄｅｃａｆｌｕｏｒｏｄｅｃｙｌ  ａｃｒｙｌａｔｅを使用し、重合（照射）時間を３００分間にした以外は、実施例１と同様にして目的のシリンジ用ガスケットを得た。
【０１４０】
（実施例４）
アクリルアミド水溶液に代えて、２−メタクリロイルオキシエチルホスホリルコリン水溶液（２．５Ｍ）を使用し、重合（照射）時間を１２０分間にした以外は、実施例１と同様にして目的のシリンジ用ガスケットを得た。
【０１４１】
（実施例５）
イソプレンユニットを含むクロロブチルゴム（不飽和度：１〜２％）に架橋剤としてトリアジンを混合した未加硫ゴムシートと厚み１００μｍの不活性フィルム（ＰＴＦＥフィルム）とを貼り合わせて、真空プレスで１７５℃、１０分間加硫接着しながら成形し、図１に示す形状の基材ガスケットを得た。得られた基材ガスケットを洗浄し、乾燥させた後、ベンゾフェノンの３ｗｔ％アセトン溶液に浸漬して、不活性フィルム表面にベンゾフェノンを吸着させ、乾燥させた。
乾燥した基材ガスケットの不活性フィルム表面に、フルオロ基含有モノマー液（信越化学工業社製：ＫＹ−１２０３、下記式で示される含フッ素エポキシ変性有機ケイ素化合物及び含フッ素（メタ）アクリル変性有機ケイ素化合物の混合物）を塗布し、３６５ｎｍの波長を持つＬＥＤ−ＵＶ光を１５分間照射してラジカル重合を行って、不活性フィルム表面にポリマー鎖を成長させ、目的のシリンジ用ガスケットを得た。
【化４３】
2015181910.tif 000045
（式中、ｂ’１＋ｂ’２は２〜６．５であり、Ｒｆ’１２は下記の基である。）
【化４４】
2015181910.tif 000046
（式中、ｎ１は２〜１００である。）
【０１４２】
（比較例１）
イソプレンユニットを含むクロロブチルゴム（不飽和度：１〜２％）をトリアジンで架橋した加硫ゴムガスケット（１７５℃で１０分加硫）そのものを用いた。
【０１４３】
（比較例２）
イソプレンユニットを含むクロロブチルゴム（不飽和度：１〜２％）に架橋剤としてトリアジンを混合した未加硫ゴムシートと厚み１００μｍの不活性フィルム（ＰＴＦＥフィルム）とを貼り合わせて、真空プレスで１７５℃、１０分間加硫接着しながら成形し、図１に示す形状のシリンジ用ガスケットを得た。
【０１４４】
実施例、比較例で作製したシリンジ用ガスケットを以下の方法で評価した。
（ポリマー鎖の長さ）
ガスケットの表面に形成されたポリマー鎖の長さは、ポリマー鎖が形成された改質ゴム断面を、ＳＥＭを使用し、加速電圧１５ｋＶ、１０００倍で測定した。撮影されたポリマー層の厚みをポリマー鎖の長さとした。
【０１４５】
（摩擦抵抗力）
ガスケットの表面の摩擦抵抗力を測定するために、実施例、比較例で作製したシリンジ用ガスケットを注射器のＣＯＰ樹脂シリンジにセットし、引張試験機を用いて押し込んでいき、そのときの摩擦抵抗力を測定した（押し込み速度：１００ｍｍ／ｍｉｎ）。比較例１の摩擦抵抗力を１００として、下記式を用い、各実施例について摩擦抵抗指数で示した。指数が小さい方が、摩擦抵抗力が低いことを示す。
（摩擦抵抗指数）＝各実施例の摩擦抵抗力／比較例１の摩擦抵抗力×１００
【０１４６】
【表１】
2015181910.tif 000047
【０１４７】
表１より、実施例のガスケットは、比較例１に比べて、摩擦抵抗力が大きく下がり、良好な摺動性が得られることが明らかとなった。比較例２と比べても、摺動部が表面改質されているため、摺動性が改善されていた。また、表面のみ改質したものであるため、シール性は、比較例１と同等であった。溶出物試験では、比較例１は、接液部のゴムが液に露出しているので、溶出量は多かったが、実施例では、接液部は不活性フィルムで覆われているため、溶出量は非常に少なかった。更に、摺動の繰り返しに対する耐久性試験では、不活性フィルムのみで覆われている比較例２よりも、実施例の方が摺動の繰り返しに対する耐久性が向上した。
【０１４８】
従って、注射器のガスケットに使用した場合、充分なシール性とともに摩擦力が軽減され、注射器による処置を容易にかつ正確に行うことができる。また、接液部のゴムに含まれる各種添加剤が、接液によって薬液へ溶出する量も少なく、薬液の効果および安定性に悪影響を与えることはない。
【符号の説明】
【０１４９】
１  基材ガスケット
２  接液部
３  摺動部
４  嵌合穴
５  不活性フィルム
【図１】
2015181910.tif 000056
【図２】
2015181910.tif 000057
【図３】
2015181910.tif 000058
【図４】
2015181910.tif 000059